FR 2548080 A1 19850104 FR 8310688 A 19830628 La présente invention s'agit de la fabrication de materiaux de construction et de Travaux Publics à partir de la terre graveleuse. Le procédé traditionnel pour l'utilisation des materiaux en terre, consiste à mouler sans compression (adobe) et séché au soleil, ou encore, construction des murs d'un seul tenant avec de la terre et que l'on compacte à l'aide d'une dame (Pisé). L'objectif b atteindre est d'obtenir la fabrication de ma teriaux de construction sans cuisson , et hypercomprimé. Elle s'applique en particulier à la production d'un produit fini durci, par hyper-compression, en jouant sur l'influence de la pression de serrage statique, sur la densité sèche, en teneur en eau, et par la mise en oeuvre de réaction chimique. La formulation idéale à mettre en oeuvre pour la fabrication d'un produit fini est la suivante : -?ERRE : 90 % à 98 fo , granulométrie de O - 8 mm - PRODUIT STABILISANT NATUREL OU CHIMIQUE : 2 à 10% - PRODUIT CHIMIQUE HYDROFUGE : 2 à 5% - TENEUR EN EAU : 4 à 6% PRESSION DE SERRAGE : 60 à 200 Tt selon produit à façonner. Cette innovation implique la préparation d'un aortiErma- léable dans un malaxeur spécial, en y ajoutant de l'eau nécéssaire, afin d'obtenir une correction de la TENEER EN EAU OPTIMUM. et d'augmenter les résistances physiques du produit fini. Suivant les résultats fournis par des essais en laboratoire 1.) on peut adopter la formule suivante - TERRE GRAVELEUSE, avec une granulométrie de 0-8mm - LIANT : ciment CPJ 45, ou ehaIx hydraulique, ou cut back, ou émulsion cationique. - EAU : 4 à 6 % suivant T O E . O 2.) Ce mélange de terre, de liant, d"eau, sera réalisé à l'aide d'un malaxeur spécial. Cette opération permet d'obtenir un bon mortier. 3e) La quantité nécessaire pour la confection de blocs sera me- surée en volume ou en poids et introduite dans la moule de la presse0 la pression de serrage de la presse hydraulique doit btre réglée entre 60 et 150 t, selon les produits à fabriquer. 4.) Le démoulage se fait immédiatement, et ne subit aucune dé formation dimensionnelle. 5.) La conservation se fait dans des conditions ambiantes EXEMPLE DE REALISATION. On pourra établir un éxemple de réalisation conforme aux don- nées précédentes En utilisant de la laterrite, horizon jaune rougeatre, riche en COncrétions ferrigineuse ou allumineuse, comme matière de base la composition est la suivante Pour 100kg de terre t - 100kg de terre laterritique - 5% du poids de la terre, de ciment, classe OPJ 45, ou 2% de cut back, ou 4 % d'émulsion cationique. - 5 à 7% d'eau, suivant la teneur en eau, de la terre. - 3 pour mile de produit hydrofuge, PONIX 5H. L'ensemble est malaxé afin d'obtenir un bon mortier homogène. La mise sur mouledu produit pour la fabrication de blocs, se fera, soit manuelle, soit automatique. La pression exercée est de 120 To Le démoulage des produits se feront soit manuel, soit automatique, selon la caractéristique de la presse. Les produits fabriqués seront placés pendant 48 heures en lieu abrité dl soleil et bien aéré. L'invention n'est pas limitée à l'utilisation de laterite. On peut aussi utiliser comme adjuvant d'autres produits que ceux énoncés ci-dessus. REVENDICATIONS 1.- Procédé de fabrication sans cuisson et par hypercompression de produits de Batiments et de Travaux Publics, à partir de la terre graveleuse, caractérisé en ce que l'on mélange la terre avec des divers produits adjuvants, afin d'obtenir des qualités physiques et mécaniques hautements resistantes et imperméables, par l'effet de lYhypercompression. 2.- Procédé selon la revendication 1, caractérisé en ce que les adjuvants soient du ciments ou de la chaux, ou des liants chimiques, en y associant du produit hydrofuge naturel ou chimiques 3.- Procédé selon la revendication 2, caractérisé en ce que le ciment utilisé comme liant soit en proportion de 2 à 5 %. 4.- Procédé selon la revendication 2, caractérisé en ce que la chaux utilisée comme liant soit en proportion de 5 à 15 %. 5.- Procédé selon la revendication 2, caractérisé en ce que le liant chimique soit en pourcentage de 3 à 10%. 6.- Procédé selon les revendications 2, caractérisé en ce que le produit hydrofuge soit en pourcentage de 2 à 10 pour mille. 7,- Procédé selon les revendications 1 à 6, caractérisé en ce que la teneur en eau est de 4 d 7ffi. 8.- Procédé selon les revendications 1 à 7, en ce que les différents constituants soient.malaxée en mOme temps pendant un temps déterminé avec un malaxeur spécial. 9.- Procédé selon la revendication 1 à 8, en ce que les produits malaxés sont passés à la presse immédiatement, pour façonnage, en hypercompression. 10- Procédé selon l'une des revendications 1 à 9, caractériséen ce que le mélange correspond à l'une des revedications 1 à 10, caractérisé par leur resistance mécanique et physique égale ou supérieure selon certain cas, aux materiaux traditionnels similaires ( aggloméré de ciment ou brique cuite ), et qu'ils sont imperméables.